"70~90重量の炭酸カルシウムを含む充填剤、および10~30重量のプロピレン/α-オレフィン共重合体組成物を含み、前記プロピレン/α-オレフィン共重合体組成物が、1重量~30重量の範囲の結晶化度、2J/g~50J/gの範囲の融解熱、および25°C~110°Cの範囲のDSC融点を有する、マスターバッチ組成物。マスターバッチ組成物を製造する方法であって、炭酸カルシウムを含む充填剤を選択するステップと、プロピレン/α-オレフィン共重合体組成物を選択するステップであって、前記プロピレン/α-オレフィン共重合体組成物が、1重量~30重量の範囲の結晶化度、2J/g~50J/gの範囲の融解熱、および25°C~110°Cの範囲のDSC融点を有するステップと、その充填剤を、前記プロピレン/α-オレフィン共重合体組成物中へ配合するステップと、それによりマスターバッチ組成物を製造するステップとを含み、前記マスターバッチ組成物が、70~90重量のその充填剤、および10~30重量の前記プロピレン/α-オレフィン共重合体組成物を含む方法。フィルムに適当な重合体組成物であって、70~90重量の炭酸カルシウムを含む充填剤、および10~30重量のプロピレン/α-オレフィン共重合体組成物を含み、前記プロピレン/α-オレフィン共重合体組成物が、1重量~30重量の範囲の結晶化度、2J/g~50J/gの範囲の融解熱、および25°C~110°Cの範囲のDSC融点を有するマスターバッチ組成物を10~40重量、ならびにポリエチレン組成物を60~90重量含む重合体組成物。フィルムに適当な重合体組成物を製造する方法であって、70~90重量の炭酸カルシウムを含む充填剤、および10~30重量のプロピレン/α-オレフィン共重合体組成物を含み、前記プロピレン/α-オレフィン共重合体組成物が、1重量~30重量の範囲の結晶化度、2J/g~50J/gの範囲の融解熱、および25°C~110°Cの範囲のDSC融点を有するマスターバッチ組成物を10~40重量選択するステップと、ポリエチレン組成物を60~90重量選択するステップと、前記マスターバッチ組成物を前記ポリエチレン組成物中へ配合するステップと、それによりフィルムに適当な前記重合体組成物を製造するステップとを含む方法。70~90重量の炭酸カルシウムを含む充填剤、および10~30重量のプロピレン/α-オレフィン共重合体組成物を含み、前記プロピレン/α-オレフィン共重合体組成物が、1重量~30重量の範囲の結晶化度、2J/g~50J/gの範囲の融解熱、および25°C~110°Cの範囲のDSC融点を有するマスターバッチ組成物を10~40重量、ならびにポリエチレン組成物を60~90重量含んだ重合体組成物を含むフィルム。フィルムを作製する方法であって、70~90重量の炭酸カルシウムを含む充填剤、および10~30重量のプロピレン/α-オレフィン共重合体組成物を含み、前記プロピレン/α-オレフィン共重合体組成物が、1重量~30重量の範囲の結晶化度、2J/g~50J/gの範囲の融解熱、および25°C~110°Cの範囲のDSC融点を有するマスターバッチ組成物を10~40重量、ならびにポリエチレン組成物を60~90重量含んだ重合体組成物を選択するステップと、前記重合体組成物を、インフレーションフィルム成形を介してフィルムに成形するステップとを含む方法。本発明は、マスターバッチ組成物、同組成物を製造する方法、フィルムに適当な重合体組成物、およびこれから作製されたフィルムを提供する。本発明によるマスターバッチ組成物は、a70~90重量の炭酸カルシウムを含む充填剤、およびb10~30重量のプロピレン/α-オレフィン共重合体組成物を含み、前記プロピレン/α-オレフィン共重合体組成物は、1重量~30重量の範囲の結晶化度、2J/g~50J/gの範囲の融解熱、および25°C~110°Cの範囲のDSC融点を有する。充填剤マスターバッチ組成物は、マスターバッチ組成物の総重量に基づいて70~90重量の1つまたは複数の充填剤を含む。70~90重量のすべての単一値および部分範囲は、本明細書に含まれ、本明細書で開示される。例えば1つまたは複数の充填剤の重量は、下限の70、75、76、80または82重量から、上限の80、82、85または90重量まででもよい。例えば1つまたは複数の充填剤の重量は、70~80重量、または代替として70~75重量の範囲でもよい。充填剤の具体例には、炭酸カルシウム、タルクおよびそれらの組合せが挙げられるが、それらに限定されない。一実施形態では、1つまたは複数の充填剤は、炭酸カルシウムを含む。プロピレン/α-オレフィン共重合体組成物本発明によるマスターバッチ組成物は、マスターバッチ組成物の総重量に基づいて10~30重量のプロピレン/α-オレフィン共重合体組成物を含む。10~30重量のすべての単一値および部分範囲は、本明細書に含まれ、本明細書で開示される。例えばプロピレン/α-オレフィン共重合体組成物の重量は、下限の10、15、18、20、22、24または25重量から、上限の30、28、26または24重量まででもよい。例えばプロピレン/α-オレフィン共重合体組成物の重量は、15~28重量、または代替として15~26重量、または代替として15~20重量の範囲でもよい。プロピレン/α-オレフィン共重合体組成物は、プロピレン/エチレン共重合体などのプロピレン/α-オレフィン共重合体を含む。プロピレン/α-オレフィン共重合体組成物は、プロピレン/α-オレフィン共重合体組成物の総重量に基づいて例えば20重量までの、例えばチーグラーナッタ触媒作用を介して作製された1つまたは複数の重合体、例えばランダム共重合体ポリプロピレンRCPを任意選択でさらに含むことができる。特定の一実施形態では、プロピレン/α-オレフィン共重合体組成物は、実質上アイソタクティックなプロピレン配列を有するものとして特徴づけられる。実質上アイソタクティックなプロピレン配列とは、この配列が、13CNMRにより測定されたアイソタクティックトライアッドmmを、約0.85超、代替として約0.90超、別の代替として約0.92超、および別の代替として約0.93超で有することを意味する。アイソタクティックトライアッドは、当技術分野では周知であり、例えば米国特許第5,504,172号、および国際公開WO00/01745に記載されており、それらは、共重合体分子鎖中の、13CNMRスペクトルにより決定したトライアッド単位によってアイソタクティック配列に言及している。プロピレン/α-オレフィン共重合体組成物は、ASTMD-1238230°C/2.16kgでに従って測定されたメルトフローレートを、0.1~500g/10分の範囲で有することができる。0.1~500g/10分のすべての単一値および部分範囲は、本明細書に含まれ、本明細書で開示される。例えばメルトフローレートは、下限の0.1g/10分、0.2g/10分または0.5g/10分から、上限の500g/10分、200g/10分、100g/10分、25g/10分または15g/10分まででもよい。例えばプロピレン/α-オレフィン共重合体組成物は、メルトフローレートを0.1~200g/10分の範囲で有することができ、または代替としてプロピレン/α-オレフィン共重合体組成物は、メルトフローレートを0.2~100g/10分の範囲で有することができ、または代替としてプロピレン/α-オレフィン共重合体組成物は、メルトフローレートを0.2~50g/10分の範囲で有することができ、または代替としてプロピレン/α-オレフィン共重合体組成物は、メルトフローレートを0.5g~50g/10分の範囲で有することができ、または代替としてプロピレン/α-オレフィン共重合体組成物は、メルトフローレートを1~50g/10分の範囲で有することができ、または代替としてプロピレン/α-オレフィン共重合体組成物は、メルトフローレートを1~40g/10分の範囲で有することができ、または代替としてプロピレン/α-オレフィン共重合体組成物は、メルトフローレートを1~30g/10分の範囲で有することができ、または代替としてプロピレン/α-オレフィン共重合体組成物は、メルトフローレートを1~25g/10分の範囲で有することができ、または代替としてプロピレン/α-オレフィン共重合体組成物は、メルトフローレートを1~20g/10分の範囲で有することができ、または代替としてプロピレン/α-オレフィン共重合体組成物は、メルトフローレートを1~15g/10分の範囲で有することができる。プロピレン/α-オレフィン共重合体組成物は、結晶化度を少なくとも1重量融解熱は少なくとも2J/g~30重量融解熱は50J/g未満の範囲で有する。1重量融解熱は少なくとも2J/g~30重量融解熱は50J/g未満のすべての単一値および部分範囲は、本明細書に含まれ、本明細書で開示される。例えば結晶化度は、下限の1重量融解熱は少なくとも2J/g、2.5重量融解熱は少なくとも4J/gまたは3重量融解熱は少なくとも5J/gから、上限の30重量融解熱は50J/g未満、24重量融解熱は40J/g未満、15重量融解熱は24.8J/g未満または7重量融解熱は11J/g未満まででもよい。例えばプロピレン/α-オレフィン共重合体組成物は、結晶化度を少なくとも1重量融解熱は少なくとも2J/g~24重量融解熱は40J/g未満の範囲で有することができ、または代替としてプロピレン/α-オレフィン共重合体組成物は、結晶化度を少なくとも1重量融解熱は少なくとも2J/g~15重量融解熱は24.8J/g未満の範囲で有することができ、または代替としてプロピレン/α-オレフィン共重合体組成物は、結晶化度を少なくとも1重量融解熱は少なくとも2J/g~7重量融解熱は11J/g未満の範囲で有することができ、または代替としてプロピレン/α-オレフィン共重合体組成物は、結晶化度を少なくとも1重量融解熱は少なくとも2J/g~5重量融解熱は8.3J/g未満の範囲で有することができる。結晶化度は、上に記載したとおり、DSC法を介して測定される。プロピレン/α-オレフィン共重合体は、プロピレン由来の単位、および1つまたは複数のα-オレフィンコモノマー由来の重合体単位を含む。プロピレン/α-オレフィン共重合体の製造に利用されるコモノマーの具体的な例には、C2およびC4~C10α-オレフィン、例えばC2、C4、C6およびC8α-オレフィンが挙げられる。プロピレン/α-オレフィン共重合体は、1~40重量の1つまたは複数のα-オレフィンコモノマーを含む。1~40重量のすべての単一値および部分範囲は、本明細書に含まれ、本明細書で開示される。例えばコモノマーの含有量は、下限の1重量、3重量、4重量、5重量、7重量または9重量から、上限の40重量、35重量、30重量、27重量、20重量、15重量、12重量または9重量まででもよい。例えばプロピレン/α-オレフィン共重合体は、1~35重量の1つまたは複数のα-オレフィンコモノマーを含み、または代替としてプロピレン/α-オレフィン共重合体は、1~30重量の1つまたは複数のα-オレフィンコモノマーを含み、または代替としてプロピレン/α-オレフィン共重合体は、3~27重量の1つまたは複数のα-オレフィンコモノマーを含み、または代替としてプロピレン/α-オレフィン共重合体は、3~20重量の1つまたは複数のα-オレフィンコモノマーを含み、または代替としてプロピレン/α-オレフィン共重合体は、3~15重量の1つまたは複数のα-オレフィンコモノマーを含む。プロピレン/α-オレフィン共重合体組成物は、重量平均分子量を数平均分子量で割るMw/Mnと定義される分子量分布MWDを、3.5以下、代替として3.0以下、または別の代替として1.8~3.0有する。こうしたプロピレン/α-オレフィン共重合体組成物は、参照により本明細書に組み込まれる米国特許第6,960,635号および第6,525,157号に、さらに詳細に記載されている。こうしたプロピレン/α-オレフィン共重合体組成物は、TheDowChemicalCompanyからVERSIFY商標の商品名で、またはExxonMobilChemicalCompanyからVISTAMAXX商標の商品名で市販されている。一実施形態では、プロピレン/α-オレフィン共重合体組成物は、A60から100重量未満の間の、好ましくは80から99重量の間の、より好ましくは85から99重量の間の、プロピレン由来の単位、およびB0超から40重量の間の、好ましくは1から20重量の間の、より好ましくは4から16重量の間の、さらにより好ましくは4から15重量の間の、エチレンおよび/またはC4~10α-オレフィンの少なくとも1つ由来の単位を含むものとして、ならびに少なくとも平均0.001、好ましくは少なくとも平均0.005、より好ましくは少なくとも平均0.01の長鎖分岐/総炭素1000個を含有するものとしてさらに特徴づけられる。プロピレン/α-オレフィン共重合体中の長鎖分岐の最大数は重要ではないが、一般に長鎖分岐3/総炭素1000個を超えない。長鎖分岐という用語は、本明細書で使用する場合、短鎖分岐よりも炭素が少なくとも1個多い鎖長を指し、短鎖分岐は、本明細書で使用する場合、コモノマー中の炭素の数よりも炭素が2個少ない鎖長を指す。例えばプロピレン/1-オクテンインターポリマーは、長さが少なくとも炭素7個の長鎖分岐を伴う主鎖を有するが、これらの主鎖は、長さが炭素6個だけの短鎖分岐も有する。こうしたプロピレン/α-オレフィン共重合体は、米国仮特許出願第60/988,999号、および国際特許出願PCT/US08/082599にさらに詳細に記載されており、このそれぞれは、参照により本明細書に組み込まれている。フィルムに適当な重合体組成物本発明は、フィルムに適当な重合体組成物をさらに提供する。重合体組成物は、a10~40重量の、これまでに記載したマスターバッチ組成物、およびb60~90重量のポリエチレン組成物を含む。重合体組成物は、10~40重量の、これまでに記載したマスターバッチ組成物を含む。10~40重量のすべての単一値および部分範囲は、本明細書に含まれ、本明細書で開示される。例えばマスターバッチ組成物の重量は、下限の10、12、15、20、25または30重量から、上限の20、25、30、35または40重量まででもよい。例えばマスターバッチ組成物の重量は、10~35重量、または代替として10~30重量、または代替として15~40重量の範囲でもよい。重合体組成物は、60~90重量のポリエチレン組成物を含む。10~40重量のすべての単一値および部分範囲は、本明細書に含まれ、本明細書で開示される。例えばポリエチレン組成物の重量は、下限の60、62、65、70または75重量から、上限の65、70、75、80、85または90重量まででもよい。例えばポリエチレン組成物の重量は、60~85重量、または代替として65~90重量、または代替として70~90重量の範囲でもよい。ポリエチレン組成物は、高分子量高密度ポリエチレン、高密度ポリエチレンおよび直鎖状低密度ポリエチレンからなる群から選択することができる。こうしたポリエチレン組成物は、密度を0.905~0.965g/cc、例えば0.910~0.955g/cc、または代替として0.910~0.930g/cc]の範囲で有し、メルトインデックスI2を0.01~5g/10分、例えば0.01~3g/10分、または代替として0.2~3g/10分、または代替として0.5~3g/10分の範囲で有する。工業用のポリエチレン組成物の具体例には、TheDowChemicalCompanyからのDOWLEX、ExxonMobilChemicalCompanyからのEXCEED、NovaChemicalCompanyからのSCLAIR、Lyondell-BasellIndustriesからのALATHONの商品名で市販のものが挙げられるがこれらに限定されない。別の代替実施形態では、本発明は、110~40重量の、これまでに記載したマスターバッチ組成物を選択するステップと、260~90重量のポリエチレン組成物を選択するステップと、3このマスターバッチ組成物を前記ポリエチレン組成物中へ配合するステップと、4それによりフィルムに適当な前記重合体組成物を製造するステップとを含む、フィルムに適当な重合体組成物を製造する方法をさらに提供する。マスターバッチ組成物は、上に記載したとおり、当業者に一般に公知の種々の方法を介して、例えば押出機、例えば単軸押出機もしくは二軸押出機、またはバンバリーミキサーなどの溶融混練装置を介して、様々なポリエチレン組成物中へ配合することができる。フィルム本発明による重合体組成物は、フィルムに成形することができる。一実施形態では、本発明は、これまでに記載したとおり、重合体組成物を含むフィルムを提供する。本発明のフィルムは、例えば厚みを5~125μm、例えば5~75μm、または代替として5~50μm、または代替として5~25μm、または代替として10~25μmの範囲で有することができる。こうしたフィルムは、任意の方法を介して成形することができ、例えばこうしたフィルムは、インフレーションフィルム押出成形を介して成形することができる。インフレーションフィルム押出成形では、溶融した重合体組成物をマンドレルの周りの環状ダイを通して押出成形する。こうして成形されたチューブまたはスリーブを気泡の周りで膨張させ、冷却し、次いでローラーで平坦化したチューブに圧延し、巻き取る。ブローアップ比気泡径/ダイ径は、5未満、例えば4未満、または代替として2.5未満の範囲でもよい。フィルムは、延伸してもよく、例えばフィルムは二軸延伸してもよい。一実施形態では、本発明は、1これまでに記載したとおりに重合体組成物を選択するステップと、2これまでに記載したとおりに重合体組成物をインフレーションフィルム成形を介してフィルムに成形するステップとを含む、フィルムを作製する方法を提供する。こうしたフィルムは、食料品袋、買い物袋、ライナー、包装シートなどを成形するのに使用できる。以下の実施例は、本発明を例示しており、本発明の範囲を限定することは意図していない。本発明の実施例は、本発明による重合体組成物が、長手方向および横方向の双方において受容できる引裂き強度を保持しつつ、改善されたダートインパクトおよび降伏点伸びを有することを実証している。配合成分50GF003:RelianceIndustriesLTDが提供する高分子量高密度ポリエチレン樹脂であり、密度は約0.952g/cc、I5は約0.3g/10分である。比較用のマスターバッチA:約20重量の直鎖状低密度ポリエチレンLLDPE密度は約0.926g/cc、メルトインデックスI2は約50g/10分である、および約80重量の炭酸カルシウムを含む。本発明のマスターバッチ1:約20重量のプロピレン/エチレン共重合体TheDowChemicalCompanyからVERSIFY商標の商品名で入手できるメルトフローレート約25を有し、エチレン由来の単位を12重量含む、および約80重量の炭酸カルシウムを含む。フィルムを成形する方法表1に示した比較用の組成物1および2ならびに本発明の組成物1を、以下の方法に従って、それぞれ比較用のフィルム1および2ならびに本発明のフィルム1に成形する。表1に示した比較用の組成物1および2ならびに本発明の組成物1は、それぞれ溶融させ、マンドレルの周りの環状ダイを通して押出成形した。こうして成形したチューブまたはスリーブを気泡の周りで膨張させ、冷却し、次いでローラーで平坦化したチューブに圧延し、巻き取った。ブローアップ比気泡径/ダイ径は、約2.75:1であった。フィルムは、厚み約20μmを有していた。押出機の温度プロフィールは、約185~200°Cの範囲にあった。溶融温度は、約210~220°Cであった。比較用のフィルム1および2ならびに本発明のフィルム1は、その特性について試験しており、その結果を表2で報告している。試験方法試験方法は以下のとおりである。密度は、ASTMD792-03、MethodBに従い、イソプロパノール中で測定した。メルトインデックスI2は、ASTMD-1238-03に従い、2.16kgの荷重下、190°Cで測定する。メルトインデックスI5は、ASTMD-1238-03に従い、5kgの荷重下、190°Cで測定する。メルトインデックスI10は、ASTMD-1238-03に従い、10kgの荷重下、190°Cで測定する。メルトインデックスI21は、ASTMD-1238-03に従い、21.6kgの荷重下、190°Cで測定する。本発明は、その趣旨および本質的属性から逸脱することなく他の形態で実施することもでき、したがって本発明の範囲を示すものとして、上記の明細書よりも添付の特許請求の範囲を参照されたい。"